(57)【要約】【課題】ペンインクが浸透しやすく、筆記性の良好なメモ用シートを提供する。【解決手段】  基材シート２の筆記面２ａに剥離剤層３が形成されているメモ用シート１において、上記筆記面２ａを、垂直荷重１００ｇにおける水性ペンによるペンインクの染み込み面積測定試験での１０秒経過後のペンインクの染み込み面積が７００，０００μｍ２以上となるようにし、水性ペンのインク滲みによる字汚れをなくした。【選択図】図１
2018015970.tif 000002
【特許請求の範囲】
【請求項１】
基材シートの一方の面を筆記面とし、上記筆記面に剥離剤層が形成されているメモ用シートにおいて、
上記筆記面は、垂直荷重１００ｇにおける水性ペンによるペンインクの染み込み面積測定試験での１０秒経過後のペンインクの染み込み面積が７００，０００μｍ２以上であることを特徴とするメモ用シート。
【請求項２】
上記剥離剤層が、長鎖アルキル基を持つポリマーを主成分とする剥離剤を含むことを特徴とする請求項１に記載のメモ用シート。
【請求項３】
上記剥離剤層が、長鎖アルキルペンダント型ポリマーを主成分とする剥離剤を含むことを特徴とする請求項１または２に記載のメモ用シート。
【請求項４】
上記基材シートが上質紙であることを特徴とする請求項１ないし３のいずれか１項に記載のメモ用シート。
【請求項５】
上記基材シートの他方の面には、上記基材シートを被貼付物へ接着するための接着剤層が形成されていることを特徴とする請求項１ないし４のいずれか１項に記載のメモ用シート。
【請求項６】
上記基材シートには、上記基材シートの一部分を切り離すための切り取り手段が形成されていることを特徴とする請求項１ないし５のいずれか１項に記載のメモ用シートおよびその積層体。
【請求項７】
上記切り取り手段がミシン目であることを特徴とする請求項６に記載のメモ用シートおよびその積層体。
【請求項８】
請求項１ないし請求項７の上記メモ用シートを２枚以上積層してなるメモ用シート積層体。
【発明の詳細な説明】
【技術分野】
【０００１】
本発明は、一方の面を筆記面とし、その筆記面に剥離剤層が形成されたメモ用シートおよびそのメモ用シートを積層した積層体に関し、さらに詳しく言えば、ペンインクが乾きにくい水性ペン等で筆記しても滲み出しがなく筆記性が良いメモ用シートおよびその積層体に関する。
【背景技術】
【０００２】
従来より、紙片の一端側領域に接着剤層を設けて積層された付箋紙等のメモ用シートが各種分野で利用されている。このメモ用シートは、一般に、表面が筆記面とされ、裏面に接着剤層が設けられた矩形状のメモ用シートが積層された積層体として提供されており、これを利用する場合には、メモ用シートを一枚ずつ積層体から切り離して必要な箇所に貼付するようにしている。
【０００３】
この積層体に設けられる接着剤層は、その接着力が強ければ上下関係のメモ用シート同士が強く貼り付いてしまうため、一枚ずつうまくめくることができない。そのため、接着剤層は、通常、接着力が弱い、例えば、貼って剥がせる再剥離用粘着剤から形成されているのが一般的である。
【０００４】
また、このメモ用シートの利用態様としては、例えば、被貼付物がノートである場合を例にとると、接着剤層が設けられていない他端側領域をノートの外縁よりも突出させて位置を認識させる目印としたり、この突出した他端側領域に所定の書込みを行ってインデックス片として利用している。また、メモ用紙そのものとして利用されているものもある。
【０００５】
しかしながら、接着剤層を接着力の弱い再剥離用粘着剤とした場合でも、上下関係のメモ用シート同士の接着が完全になくなったわけではなく、接着剤層が形成されていない単なるメモ用シートのように容易にめくることはできない。
【０００６】
そこで、従来では、メモ用シートのめくり性や切り離し性を改善するために、接着剤層が形成される面とは反対の面（表面；筆記面）に、例えば、シリコーン化合物やフッ素化合物を含んだ離型効果の高い剥離剤層が形成されている。
【０００７】
しかしながら、このような剥離剤層を形成したメモ用シートに水性のペンで筆記すると、ペンインクが紙に浸透しにくくなり字汚れが発生するため好ましくない。また、乾燥の遅い水性ペンや直液式のボールペンに至っては全く筆記することができないこともある。
【０００８】
そのため、下記特許文献１のように、その裏面に貼り付けた後でも取り外すことができる再剥離用粘着剤層を備え、その表面に水性インクに対して良好な親和性を有する筆記面を備える粘着性付箋（メモ用シート）が提案されている。
【０００９】
しかしながら、下記特許文献１では、基材シートの表面に所定の顔料および親水性樹脂等を含む組成物を塗布する等、その製造工程が複雑でありコスト高は否めない。また、下記特許文献１でも、筆記面に剥離剤層を形成しているため、やはり、水性ペンによる筆記性が性能的に十分とはいえない。
【先行技術文献】
【特許文献】
【００１０】
【特許文献１】特開２０１０−４２６６０号公報
【発明の概要】
【発明が解決しようとする課題】
【００１１】
そこで、本発明は上記した課題を解決するためになされたもので、筆記面に離型処理がなされているメモ用シートであっても、水性ペンで筆記しても字汚れがなく筆記性が良好なメモ用シートおよびそのメモ用シートを積層した積層体を提供することを目的とするものである。
【課題を解決するための手段】
【００１２】
上述した課題を達成するため、本発明は、水性ペンなどのインクは乾燥速度が遅く紙に定着しづらいことに着目し、基材シートの一方の面を筆記面とし、上記筆記面に剥離剤層が形成されているメモ用シートにおいて、上記筆記面は、垂直荷重１００ｇにおける水性ペンによるペンインクの染み込み面積測定試験での１０秒経過後のペンインクの染み込み面積が７００，０００μｍ２以上であることを特徴としている。
【００１３】
上記メモ用シートまたはその積層体において、上記剥離剤層が、長鎖アルキル基を持つポリマーを主成分とする剥離剤を含むことが好ましく、また、上記剥離剤層を、長鎖アルキルペンダント型ポリマーを主成分とする剥離剤とするとよい。
【００１４】
上記メモ用シートまたはその積層体において、上記基材シートを、例えば、ＮＰｉフォーム紙（登録商標；日本製紙社製）等の上質紙とするとよく、また、上記基材シートの他方の面に、上記基材シートを被貼付物へ接着するための接着剤層を形成してもよい。
【００１５】
上記メモ用シートまたはその積層体において、上記基材シートには、上記基材シートを切り離すための切り取り手段が形成されていることが好ましく、この場合、上記切り取り手段をミシン目とするとよい。
【００１６】
また、本発明には、上記メモ用シートを２枚以上積層したメモ用シート積層体も含まれる。
【発明の効果】
【００１７】
本発明によれば、基材シートの筆記面に剥離剤層の形成されているメモ用シートにおいて、その剥離剤層が形成されている筆記面を、垂直荷重１００ｇにおける水性ペンによるペンインクの染み込み面積測定試験での１０秒経過後のペンインクの染み込み面積が７００，０００μｍ２以上とすることにより、筆記直後でも字汚れを生じさせないメモ用シートおよびそれを積層したメモ用シート積層体を提供することができる。
【図面の簡単な説明】
【００１８】
【図１】本発明のメモ用シートの一実施形態を示す説明図。
【図２】本発明のメモ用シートの表面および裏面を示す説明図。
【図３】本発明のメモ用シートを積層した一例を示す説明図。
【発明を実施するための形態】
【００１９】
次に、図１〜図３を参照して、本発明の実施形態について説明するが、本発明はこれに限定されるものではない。なお、以下の説明において、筆記とは、ペンによるもののほか、スタンプや印刷によるものも含まれる。
【００２０】
図１に示すように、本発明のメモ用シート１は、基材シート２の一方の面（表面；図１において上面）２ａが筆記面とされ、表面２ａには、例えば、基材シート２が２枚以上積層されて使用される場合に、基材シート２の他方の面（裏面）２ｂとのめくり性を良くする剥離剤層３が形成されている。
【００２１】
基材シート２は、筆記性・紙腰・断裂強度・引っ張り強度などに優れたパルプ１００％の上質紙が好ましく、この例では、５０〜２００ｇ／ｍ２程度の上質紙からなるが、特に、インク滲みのない上質紙、例えば、日本製紙製上質紙（ＮＰｉフォーム紙（登録商標））が好ましい。
【００２２】
剥離剤層３は、フッ素原子を含む化合物やポリマー、シリコーン系ポリマーであってもよいが、使いやすさや、比較的安価で表面に印刷が可能な長鎖アルキル型ポリマーを主成分として含む剥離剤が良い。特に、剥離性と高い印刷性とを備えた、例えば、非シリコーン系エマルジョン型剥離剤；ピーロイル４０６のような、長鎖アルキルペンダント型ポリマーを主成分として含む剥離剤が好ましい。
【００２３】
また、図１に示すように、基材シート２の裏面２ｂには接着剤層４が形成されている。この例で接着剤層４は、比較的接着力の弱い、貼って剥がせる再剥離用粘着剤により形成されており、これにより、ノート等の被貼付物への貼り付けが可能とされている。
【００２４】
なお、図２（ａ）に示すように、例えば、メモ用シート１に基材シート２の一部分を切り離すための、切り取り手段してのミシン目５を設けても良い。すなわち、特に基材の切取り手段などない付箋のようなメモ用シートのほか、所定の切取り手段を設けて所定位置で切り離し可能なメモ用シートも本発明に含まれる。
【００２５】
また、この例で、ミシン目５は、図２（ｂ）に示すように、基材シート２の幅方向を横切るように直線状で１本形成されているが、ミシン目の数およびその位置は特には限定されず、接着剤層４が形成される箇所等を考慮して適宜形成されていてよく、ジグザグ状や曲線状など、その形状も仕様に応じて適宜設計することができる。
【００２６】
さらに、この実施形態では、切り取り手段としてミシン目５を例示しているが、これに限られることはなく、例えば、複数の折線（点線カット）などであってもよく、切り取りやすく切取り位置の目印となるものであればよい。
【００２７】
本実施形態では、接着剤層４は、比較的接着力の弱い、貼って剥がせる再剥離用粘着剤が塗布されて形成されている。再剥離用粘着剤としては、特に限定されないが、好ましくはアクリル系、ゴム系、シリコーン系、ウレタン系、ポリエステル系の材料を単独または組み合わせて用いても良い。
【００２８】
接着剤層４は、被貼付物に貼付可能であれば良く、例えば、図２（ｂ）に示すように、基材シート２の裏面２ｂ全体に形成されるほか、基材シート２の裏面２ｂ全体の一部に形成されていてもよく、再剥離用粘着剤の塗布面積は特には限定されない。また、接着剤層４の塗布形状は、直線状、格子状、ドット状等、各種の形状を選択することができる。
【００２９】
図２（ｂ）に示すように、基材シート２の裏面２ｂの端部に、基材シート２をめくりやすくするための接着剤が塗布されていないドライエッジ部６を設けてもよい。なお、ドライエッジ部６を設ける場合、その位置はめくり易い位置であれば、特には限定されない。
【００３０】
また、基材シート２の表面２ａは筆記面とされているが、基材シート２の表面２ａに色彩や絵柄などの印刷層を設けても良く、これによりメモ用シートのデザイン性を向上させることができる。
【００３１】
図３には、本実施形態に係るメモ用シート１を積層して形成したメモ用シート積層体１Ａが示されており、本発明には、メモ用シート１を２枚以上積層したメモ用シート積層体１Ａの態様も含まれる。
【００３２】
ここで、このメモ用シート積層体１Ａの使用態様を説明すると、ドライエッジ部６を手でつまんで基材シート２をめくり上げ、ミシン目５を介して切り取ることにより、メモ用シート１を接着剤層４を介してノート等の被貼付物に簡単に貼り付けることができる。
【００３３】
また、この場合、基材シート２をインク滲みのない上質紙、例えば日本製紙社製上質紙（ＮＰｉフォーム（登録商標））とし、剥離剤層を長鎖アルキルポリマーを主成分として含む剥離剤、好ましくはアルキペンダント型ポリマーを主成分とする剥離剤により形成したことにより、基材シート２の表面（筆記面）２ａに水性ペンで筆記してもインク滲みがなく、字汚れを生じさせることもない。
【実施例】
【００３４】
以下、本発明の実施例および比較例によって、本発明をさらに詳細に説明するが、本発明は、これらの実施例によってなんら限定されるものではない。
【００３５】
（筆圧および水性ペン）
筆記圧を一定して評価するため、本試験において、１００ｇの荷重をかけ試験を行った。
筆記具は、乾きにくく紙への浸透速度の遅い水性ペン（ぺんてる社製；サインペン黒（Ｓ５２０−ＢＤ）を評価ペンとして採用した。
【００３６】
（比較評価試験片）
比較評価試験片（メモ用シート）は、以下の通りである。
・比較例１  試験片Ａ：コクヨ社製；ドットライナーラベルメモ（メ−Ｌ１０１−Ｗ）
・比較例２  試験片Ｂ：３Ｍ社製；ポストイット（ＪＶ−０６４３０−００６７−４）
・比較例３  試験片Ｃ：クラスタージャパン社製；Ｐｉｔｔａふせんの匠（Ｃ−ＳＦＵ−０１）
・比較例４  試験片Ｄ：プリントインフォーム社製；ＰＯＷＥＲＳ（ＰＭＪ−９７０−００６４−０７２）
【００３７】
（本発明品評価試験片）
本発明品評価試験片は、以下の通りである。
・実施例１  試験片Ｅ：
基材シート（日本製紙社製上質紙；ＮＰｉフォーム（登録商標）（８１．４ｇ／ｍ２））
剥離剤層（ライオン・スペシャリティケミカルズ社製非シリコーン系エマルジョン型剥離剤；ピーロイル４０６  塗布量０．３０ｇ／ｍ２）
粘着剤層（トーヨーケム社製；再剥離用粘着剤；ＢＰＷ５９５４（８ｇ／ｍ２））
・実施例２  試験片Ｆ：
基材シート（日本製紙社製上質紙；ＮＰｉフォーム（登録商標）（８１．４ｇ／ｍ２））
剥離剤層（ライオン・スペシャリティケミカルズ社製非シリコーン系エマルジョン型剥離剤；ピーロイル４０６  塗布量０．２０ｇ／ｍ２）
粘着剤層（トーヨーケム社製；再剥離用粘着剤；ＢＰＷ５９５４（８ｇ／ｍ２））
・実施例３  試験片Ｇ：
基材シート（日本製紙社製上質紙；ＮＰｉフォーム（登録商標）（８１．４ｇ／ｍ２））
剥離剤層（ライオン・スペシャリティケミカルズ社製非シリコーン系エマルジョン型剥離剤；ピーロイル４０６  塗布量０．１５ｇ／ｍ２）
粘着剤層（トーヨーケム社製；再剥離用粘着剤；ＢＰＷ５９５４（８ｇ／ｍ２））
【００３８】
（ペンインクの染み込み面積測定試験）
静・動摩擦係数測定器（協和界面化学社製；Ｔｒｉｂｏｓｔｅｒ）のステージ上に固定した各試験片の表面（筆記面）に、ペンを取り付けるためのクリップ治具を取り付け、同計測器に支持させた水性ペン（ぺんてる社製；サインペン黒（Ｓ５２０−ＢＤ）に垂直荷重１００ｇを１０秒間かけ、その後、各試験片の表面をマイクロスコープにて観察し、その面積を測定した。
なお、ペンインクは、真円状に染みこまないため（形が歪なものもある）、直径測定ではなく、面積測定した。
【００３９】
（字汚れ性評価（ペンインクの染み込み速度検査試験））
静・動摩擦係数測定器（協和界面化学社製；Ｔｒｉｂｏｓｔｅｒ）のステージ上に固定した各試験片の表面（筆記面）に、ペンを取り付けるためのクリップ治具を取り付け、同計測器に支持させた水性ペン（ぺんてる社製；サインペン黒（Ｓ５２０−ＢＤ）に垂直荷重１００ｇをかけて１２．５ｍｍ／ｓの速度で線を引いた。
この際、各試験片には事前に印を付けておき、ペン先が通過した時点を筆記０秒とし、筆記後一定時間（１秒，２秒，３秒，４秒，５秒，１０秒）をおいた後、印をつけた印字部を指で１回軽く擦った。そして、指で擦過した後、ペンインクが紙に浸透し、字汚れしなくなった時間を染み込み速度とした。
なお、測定者の指の皮脂量によって速度にバラツキが見られたため、ポリプロピレン手袋を着用して行った。
この試験では、擦った際にペンインクの滲みがあるものは、インクが試験片に完全に浸透しておらず字汚れが発生していると判断される。
【００４０】
上記ペンインクの染み込み面積測定試験値および上記字汚れ性評価（ペンインクの染み込み速度検査試験）の結果を表１に示す。なお、ペンインクの染み込み面積測定試験においては３回行い、その平均値を結果として示している。
【００４１】
【表１】
2018015970.tif 000003
【００４２】
実施例１〜３に示すように、染み込み面積が７００，０００μｍ２以上である試験片Ｅ，Ｆ，Ｇは、剥離処理をしているにもかかわらず染み込み速度は２秒以下であり（１秒（試験片Ｆ，Ｇ）、２秒（試験片Ｅ））、字汚れ性が良好である。
なお、背面に粘着処理している試験片の染み込み速度は、していない面と比較して染み込み速度が遅くなる傾向が見られるが、これは粘着剤の目止め効果にほかならなず、他の試験片に比べて劣るものではない。
【００４３】
すなわち、基材シートに上質紙、好ましくは日本製紙社製上質紙（ＮＰｉフォーム（登録商標））とし、剥離剤層に長鎖アルキルポリマーを主成分として含む剥離剤、好ましくはアルキペンダント型ポリマーを主成分とする剥離剤、例えばライオン・スペシャリティケミカルズ社製非シリコーン系エマルジョン型剥離剤；ピーロイル４０６とすると、実施例１〜３に示すように、背面に粘着加工をした場合であっても、ペンインクの染み込み面積が７００，０００μｍ２以上の染み込み面積、ペンインクの染み込み速度が１〜２秒という染み込み特性を得ることができることが認められた。
【００４４】
なお、本発明のメモ用シートのペンインクの染み込み面積は、上記に限定するものではないが、筆記した文字の判読のしやすさの観点から、７００，０００μｍ２以上２，０００，０００μｍ２以下であってもよい。
【符号の説明】
【００４５】
１Ａ  積層シートパッド
１  メモ用シート
２  基剤シート
３  剥離剤層
４  接着剤層
５  ミシン目
６  ドライエッジ部
【図１】
2018015970.tif 000004
【図２】
2018015970.tif 000005
【図３】
2018015970.tif 000006